ШИХТА ДЛЯ ПРОИЗВОДСТВА ПОРИСТОГО ЗАПОЛНИТЕЛЯ
CHARGE FOR PRODUCTION OF POROUS FILLER

Изобретение относится к производству пористых заполнителей для бетонов.
Известна шихта для производства пористого заполнителя, содержащая, мас.%: глина монтмориллонитовая 35,0-38,0; уголь 5,0-6,0; доломит 36,0-50,0 [1].
Задачей изобретения является повышение прочности пористого заполнителя, полученного из шихты.
Технический результат достигается тем, что шихта для производства пористого заполнителя, содержащая глину монтмориллонитовую, уголь, доломит, дополнительно содержит металломасляную окалину, при следующем соотношении компонентов, мас.%: глина монтмориллонитовая 88,8-90,6; уголь 2,0-2,4; доломит 6,0-8,0; металломасляная окалина 1,0-1,2.
В таблице приведены составы шихты для производства пористого заполнителя.
Таблица
Компоненты
Состав, мас.%:
1
2
3
Глина монтмориллонитовая
88,8
89,7
90,6
Уголь
2,0
2,2
2,4
Доломит
8,0
7,0
6,0
Металломаслянная окалина
1,2
1,1
1,0
Прочность на сжатие, МПа
~6
~6
~6
В составе шихты для производства пористого заполнителя используют глины монтмориллонитовые, включающие Аl - монтмориллонит и Fe - монтмориллонит (нонтронит).
2
3
2
2
3
Металломасляная окалина является отходом металлообработки. Окалина содержит до 16,8% масляных веществ с примесью поверхностно-активных веществ. Химический состав твердой части отхода следующий, мас.%: FeO 48,5; FeO 32,3; GaO 6,4; MgO 1,9; SiO 1,5; AlO 1,6. Минералогический состав представлен гематитом, магнетитом и кальцитом.
Компоненты сырьевой смеси дозируют в требуемых количествах. Уголь и доломит размалывают до порошкообразного состояния, добавляют глину монтмориллонитовую, металломасляную окалину и смешивают. Полученную шихту увлажняют до 18-20% и формуют из нее гранулы размером 20-40 мм, которые сушат до влажности 3% и обжигают при температуре 1000°C.
Источники информации
1. SU 1161500, С04В 31/00, 1985.